МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов масс, которые могут быть использованы в производстве облицовочной плитки.
Известна масса состава, мас.%: глина 40,0-60,0; молотый стеклобой 40,0-60,0 [1].
Задача изобретения состоит в снижении температуры термообработки изделий, полученных из массы.
Технический результат достигается тем, что масса для изготовления облицовочной плитки, содержащая молотый стеклобой, дополнительно включает кремнегель и олеат натрия при следующем соотношении компонентов, мас.%: молотый стеклобой 89,0-98,0; кремнегель 1,0-10,0; олеат натрия 0,5-1,0.
В составе массы может быть использован бой любого силикатного стекла (листового, тарного, сортового, медицинского и др.).
В таблице приведены составы массы.
Таблица
Компоненты
Состав, мас.%
1
2
3
Молотый стеклобой
89,0
96,5
98,0
Кремнегель
10,0
3,0
1,0
Олеат натрия
1,0
0,5
1,0
2
Стеклобой размалывают до получения порошка с удельной поверхностью 2000-2500 см/г, смешивают с кремнегелем и олеатом натрия. Полученную смесь укладывают в формы из жаропрочного материала и подвергают термообработке при температуре 700-950°С.
Источники информации
1. SU 622789, С04B 33/00, 1978.